(57)【要約】【課題】青果の日焼け防止対策として袋や遮光ネットよりも取扱いが簡易で、しかも安価でコストメリットもあり、青果への太陽光や太陽熱の影響を受け難くすることができ、且つ、クラフトテープのように剥離時の被着体（青果）への粘着剤残留が発生しない、作業効率の向上及び省力化やコスト削減を図ることができる青果用日焼け防止の粘着テープの提供。【解決手段】光隠蔽性を有する基材を支持体とする粘着テープにおいて、支持体の片面に、耐候性を有する再剥離型粘着剤を設けたことを特徴とする青果用日焼け防止の粘着テープ。  本願の粘着テープの基材は、太陽光による青果の日焼けを防ぐため、基材の色は白色、さらには白色度７０％以上が好ましい。  更に耐候性を有する再剥離型の粘着剤を使用しているため、テープ剥離時に青果への粘着剤残留もないことを特徴とした。【選択図】なし【特許請求の範囲】
【請求項１】
光隠蔽性を有する基材の片面に耐候性を有する再剥離型粘着剤を設けたことを特徴とする青果用日焼け防止の粘着テープ。
【請求項２】
前記光隠蔽性を有する基材が、白色であることを特徴とする請求項１記載の青果用日焼け防止の粘着テープ。
【請求項３】
前記基材の白色度が７０％以上であることを特徴とする請求項１または請求項２記載の青果用日焼け防止の粘着テープ。
【請求項４】
前記耐候性を有する再剥離型粘着剤は、主鎖に不飽和結合を含まない、または不飽和度が５モル％以下の高分子を主成分とする粘着剤であることを特徴とする請求項１〜３のいずれか一項記載の青果用日焼け防止の粘着テープ。
【発明の詳細な説明】
【技術分野】
【０００１】
本発明は、青果用日焼け防止の粘着テープ技術分野に属する。
【背景技術】
【０００２】
青果の日焼けは、直射日光による表皮への部分的な紫外線の影響や部分的な温度上昇の結果、発生するといわれている。青果の商品価値を損なわないための日焼け防止対策としては、袋や遮光ネットの使用が一般的である。
【０００３】
ここでいう青果とは、特定の作物に限定するものではないが、みかん、不知火等のみかん科、桃、枇杷、梨等のバラ科、トマト、ナスなどのナス科、西瓜、メロンなどのウリ科、マンゴー等のウルシ科の作物等、日本の梅雨から夏季に結果、成長する作物への適用が効果的である。
【０００４】
特許文献１には、紫外線透過性の原紙に、４００ｎｍ以下の波長を吸収しかつ袋掛け後徐々にその吸収効果を減じていく紫外線吸収剤を塗布又は吸着せしめ、前記原紙を袋状に形成してなる果実掛袋が開示されている。特許文献２には、合成樹脂の長繊維フィラメントが高密度にかつ無方向に堆積接合された不織布を細幅にスリットしたテープ状糸条を経糸または緯糸の少なくとも一方に使用し、編織成または配列交差してなることを特徴として、被覆体として使用される遮光ネットが開示されている。
【先行技術文献】
【特許文献】
【０００５】
【特許文献１】特公平３−００１９３６号公報
【特許文献２】特開平９−１７２８８３号公報
【発明の概要】
【発明が解決しようとする課題】
【０００６】
特許文献１の製品は、果実への袋掛け後、徐々に紫外線吸収効果（遮光効果）が減退する仕様となっている。当該製品は、果実の成熟に合わせて適度な遮光性を持たせて果実を守る仕様であるが、手作業にて個々に袋を被せるために作業能率が上がらず長時間の労働を強いられる作業となり、繁忙期には多数の人手を必要とすることが課題であった。
【０００７】
特許文献２の製品は、光反射性の不織布からなる遮光ネットで、低温期においては防寒、防霜を目的とし、高温期においては遮熱、遮光を目的として用いられる遮光ネットとして、長期間の屋外使用に耐えるべく耐久性、耐候性に優れるが、果実袋より嵩張るために開閉や折りたたみの際の取扱い性に難点がある。また、遮光ネットは価格が高く、コスト削減を図る技術ではない。更に、手作業にて個々に袋を被せるために作業能率において果実袋と同様の課題があった。
【０００８】
一部の農家ではクラフトテープを貼付する方法も採用されていた。クラフトテープは、日焼け防止には一定の効果が見られるものの、封緘用途としての粘着テープであり、不飽和結合を有する天然ゴム（イソプレン）やスチレン・イソプレン・スチレン共重合体を主成分とするゴム系粘着剤を使用しているために、剥離時の被着体（青果）への粘着剤残留が見られる。そのため、遮熱性能や日焼け防止機能を有しても出荷の工数という面では、効率的ではなく、出荷されないケースも多い。
【０００９】
本発明は、青果の日焼け防止対策として袋や遮光ネットよりも取扱いが簡易で、しかも安価でコストメリットもあり、青果への適度な遮光性と温度上昇を防ぐことができる粘着テープを提案する。また、クラフトテープのように剥離時の被着体（青果）への粘着剤残留が発生せず、作業効率の向上及び省力化やコスト削減を図ることができる粘着テープである。
【課題を解決するための手段】
【００１０】
[１]  光隠蔽性を有する基材の片面に耐候性を有する再剥離型粘着剤を設けたことを特徴とする青果用日焼け防止の粘着テープ。
[２]  前記光隠蔽性を有する基材が、白色であることを特徴とする前記[１]記載の青果用日焼け防止の粘着テープ。
[３]  前記基材の白色度が７０％以上であることを特徴とする前記[１]または[２]記載の青果用日焼け防止の粘着テープ。
[４]  前記耐候性を有する再剥離型粘着剤は、主鎖に不飽和結合を含まない、または不飽和度が５モル％以下の高分子を主成分とする粘着剤であることを特徴とする前記[１]〜[３]のいずれか一項記載の青果用日焼け防止の粘着テープ。
【発明の効果】
【００１１】
本発明によれば、光隠蔽性を有する基材と耐候性を有する再剥離型粘着剤の製品構成とする粘着テープを使用することにより、従来の袋や遮光ネットと比較して作業効率の向上及び省力化やコスト削減を図ることができる。また、クラフトテープを使用していた農家では、テープ剥離時の青果への粘着剤残留の課題も解決される。
【発明を実施するための形態】
【００１２】
本発明は、光隠蔽性を有する基材を支持体とする粘着テープにおいて、支持体の片面に、耐候性を有する再剥離型粘着剤を設けたことを特徴とする青果用日焼け防止の粘着テープである。以下、各構成要素について詳述する。
【００１３】
本願の粘着テープの基材は、太陽光による青果の日焼けや青果の温度上昇による品質劣化を防ぐため、光隠蔽性を有する基材を用いる。青果への追従性を考慮すると、基材の厚さは好ましくは２０〜１５０μｍ、より好ましくは２０〜１００μｍであり、色は白色から淡色で一定の効果は得られるが、貼付場所や年次による気温のばらつきを考慮すると白色が好ましく、白色度７０％以上がより好ましい。
基材の素材は、紙やフィルム、不織布、セロハンなど上記条件を満たせば特に限定はされないが、圃場での作業性を考慮すると、紙や紙をベースとした基材が好ましい。また、隠蔽性のない基材に白色等の印刷処理を行ってもよい。
【００１４】
粘着剤としては、テープ剥離時に青果の表面に粘着剤が残留しない耐候性を有する再剥離型粘着剤であれば特に限定されない。例えばアクリル酸エステルを主成分とするアクリル系粘着剤、耐候性、再剥離性の良いシリコーン粘着剤、主鎖に二重結合のないスチレン・エチレン・ブチレン・スチレン共重合体やポリイソブチレン等の合成ゴムを主成分としたゴム系粘着剤でもよい。なお、ゴム系粘着剤の主成分である合成ゴムには、主鎖の劣化に起因する二重結合を、劣化による分子量低減に影響しない程度有していても問題はなく、不飽和率で上限５％が好ましい。また、いずれの粘着剤においても、被着体への粘着力調整を目的として、粘着付与剤、充填剤、界面活性剤、架橋剤、酸化防止剤等の安定剤などを添加してもよい。
【００１５】
《実施例、比較例》
以下に実施例、比較例の評価サンプルの構成を示す。
【表１】
2018021124.tif 000002
＊１：基材１は基材内に酸化チタンを配合した白色基材、基材２は表面に白印刷を行った印刷白色基材、基材３は白色クラフト紙、基材４は印刷処理を行っていないマスキングテープ用和紙基材、基材５は透明ＯＰＰ（延伸ポリプロピレン）
＊２：粘着剤の種類はアクリル系１種類（Ａ１：２エチルヘキシルアクリレート／アクリル酸=９９／１）、ゴム系２種類（Ｇ１：ＪＳＲブチル２６８／日石ポリブテンＨＶ３００／アルコンＰ１００＝７０／３０／２０、Ｇ２：クインタック３４２１／クイントンＭ１００／ＳＮＨ２２０＝５０／５０／３０）とする。尚、Ａ１は耐候性を有する再剥離型アクリル粘着剤、Ｇ１は不飽和度1.7モル％のブチルゴムを主成分とした合成ゴム系粘着剤、Ｇ２は分子内に不飽和結合を持つスチレン・イソプレン・スチレン共重合体を主成分とした合成ゴム系粘着剤組成物である。
＊３：白色度は、コニカミノルタ製  ＣＲ−４００で測定。
＊４：今回の被着体（青果）は温州ミカン。
【００１６】
結果は表２に示す。
【表２】
2018021124.tif 000003
＊１：青果の日焼けは、効果有無で評価、効果があった個数（日焼け無し）／試験数で表示
＊２：テープ剥離時の粘着剤残留は、効果があった（粘着剤残留無し）／試験数で表示
＊３：今回の試験は各テープで２０個ずつ実施
＊４：試験期間（テープ貼付期間）は７月〜９月のうちの約６０日間  
【００１７】
青果の日焼けについては、白色度が、そのまま反映された結果となった。印刷なしの和紙基材では効果不十分であったが、白色度７０以上の基材では日焼け防止の効果がみられた。
【００１８】
テープ剥離時の粘着剤残留については、耐候性を有する再剥離型アクリル粘着剤や耐候性の良い合成ゴムを主成分とするゴム系粘着剤を使用すれば、基材に関係なく発生しないことが確認された。一方、分子内に不飽和結合を持つスチレン・イソプレン・スチレン共重合体を主成分とした合成ゴム系粘着剤組成物は、基材に関係なく粘着剤残留が発生した。
【００１９】
表２より、本発明品は白色度７０％以上の基材と耐候性を有する再剥離型粘着剤との構成のため、青果への太陽光（紫外線）や太陽熱の影響を受け難くすることができ、且つ、テープ剥離時の被着体（青果）への粘着剤残留が発生しないことが確認できた。